(57)【特許請求の範囲】
【請求項１】
複数の官能基を有すると共に官能基当量が７０〜７００ｇ／ｍｏｌの光硬化性化合物を少なくとも一つ含む光硬化性層を基板に形成する形成工程と、
前記光硬化性層の一部を遮蔽するように前記光硬化性層にパターンマスクを配置する配置工程と、
前記パターンマスクを介して第一の光源を用いて前記光硬化性層を露光して、該光硬化性層における露光された第一の領域を硬化させると共に露光されていない第二の領域における未反応の前記光硬化性化合物が前記第一の領域へ拡散し、前記第一の領域が突出し前記第二の領域が凹むようになる第１の露光工程と、
前記パターンマスクを除去する除去工程と、
第二の光源を用いて前記パターンマスクが除去された前記光硬化性層の前記第一の領域および前記第二の領域を共に露光して、該光硬化性層において硬化されていない前記第二の領域を硬化させる第２の露光工程とを備え、
前記第一の領域と前記第二の領域とは、それぞれの表面高度が異なり、微細構造のための表面粗さを付与するように形成されることを特徴とする微細構造の製造方法。
【請求項２】
前記第１の露光工程において、前記第一の光源としては、ＵＶ光線、可視光線、電子ビームあるいはＸ線から選んで用いることを特徴とする請求項１に記載の微細構造の製造方法。
【請求項３】
前記第２の露光工程において、前記第二の光源としては、ＵＶ光線、可視光線、電子ビームあるいはＸ線から選んで用いることを特徴とする請求項１または２に記載の微細構造の製造方法。
【請求項４】
前記第１の露光工程において、前記第一の光源としては、露光量が７０ｍＪ／ｃｍ２以上のＵＶ光線を用いることを特徴とする請求項１〜３のいずれかの一項に記載の微細構造の製造方法。
【請求項５】
前記形成工程において、前記光硬化性化合物としては、官能基当量が８０〜６００ｇ／ｍｏｌであることを特徴とする請求項１〜４のいずれかの一項に記載の微細構造の製造方法。
【請求項６】
前記形成工程において、前記光硬化性化合物としては、官能基当量が８５〜４００ｇ／ｍｏｌであることを特徴とする請求項１〜５のいずれかの一項に記載の微細構造の製造方法。
【請求項７】
前記形成工程において、前記光硬化性層としては、更に光開始剤を含有するように形成されることを特徴とする請求項１〜６のいずれかの一項に記載の微細構造の製造方法。
【請求項８】
前記形成工程において、前記光硬化性層としては、前記光硬化性化合物を含有するペーストを前記基板に塗布して形成されることを特徴とする請求項１〜７のいずれかの一項に記載の微細構造の製造方法。
【請求項９】
前記形成工程において、前記ペーストとしては、更に溶媒を含有するものを用いることを特徴とする請求項８に記載の微細構造の製造方法。
【請求項１０】
前記形成工程において、前記光硬化性化合物としては、アルケニル基及びエポキシ基からなる群から選ばれる官能基を有するものであることを特徴とする請求項１〜９のいずれかの一項に記載の微細構造の製造方法。
【請求項１１】
前記形成工程において、前記光開始剤としては、ビニルフェノン誘導体、ベンゾフェノン誘導体、ミヒラーケトン、ベンザイン、ベンジル誘導体、ベンゾイン誘導体、ベンゾインメチルエーテル誘導体、α−アシルオキシエステル、チオキサントン誘導体及びアントラキノン誘導体からなる群より選ばれるものを用いることを特徴とする請求項７に記載の微細構造の製造方法。
【請求項１２】
前記形成工程において、前記溶媒としては、アセトン、アセトニトリル、クロロホルム、クロロフェノール、シクロヘキサン、シクロヘキサノン、シクロペンタノン、ジクロロメタン、酢酸ジエチル、炭酸ジメチル、エタノール、酢酸エチル、Ｎ，Ｎ−ジメチルアセトアミド、１，２−プロパンジオール、２−ヘキサノン、メタノール、酢酸メチル、酢酸ブチル、トルエン及びテトラヒドロフランからなる群より選ばれるものを用いることを特徴とする請求項９に記載の微細構造の製造方法。
【請求項１３】
前記第一の領域と前記第二の領域とは、前記表面粗さが０．０５μｍ以上であるように形成されることを特徴とする請求項１〜１２のいずれかの一項に記載の微細構造の製造方法。
【請求項１４】
前記第一の領域と前記第二の領域とは、前記表面粗さが０．１５μｍ〜８μｍであるように形成されることを特徴とする請求項１〜１３のいずれかの一項に記載の微細構造の製造方法。
【請求項１５】
前記第一の領域と前記第二の領域とは、前記表面粗さが０．２μｍ〜７μｍであるように形成されることを特徴とする請求項１〜１４のいずれかの一項に記載の微細構造の製造方法。
【請求項１６】
請求項１〜１５のいずれかの一項に記載の微細構造の製造方法によって製造されたことを特徴とする微細構造。
【発明の詳細な説明】
【技術分野】
【０００１】
本発明は、微細構造の製造方法に関し、特に機械的手段あるいは化学的手段による接触をせず加工される表面に微細構造を形成することができる微細構造の製造方法及びその微細構造に関する。
【背景技術】
【０００２】
微細構造は、例えば表示装置、タッチパネル、センサー、電子ペーパー、光学素子、集積回路部品などの光電子デバイスによく適用されている。
【０００３】
現在では、例えば特許文献１、特許文献２に開示されているような機械的手段あるいは化学的手段により加工される表面にフォトリソグラフィーエッチング法、熱エンボスなどの加工処理を施して微細構造が得られる。
【先行技術文献】
【特許文献】
【０００４】
【特許文献１】米国特許第６０３６５７９号明細書
【特許文献２】台湾特許第Ｉ２２２９２５号明細書
【発明の概要】
【発明が解決しようとする課題】
【０００５】
特許文献１に開示されるようにフォトリソグラフィーエッチング（加工される表面との化学的手段による接触を含む）を使用する場合、使用されるエッチング液が高価であるのみならず、環境汚染をきたす虞れもある。一方、特許文献２に開示されるように熱エンボスを使用する場合、加工される表面へのエンボス力が均一でないと、微細構造の精度と粗さに悪影響を及ぼし、歩留まりが良くないという問題点がある。また、カッターのようなツールを使って機械加工（加工される表面との機械的手段による接触を含む）を施す場合、使用につれてツールが変形してしまい、歩留まりが低下する一因となる。更に、この方法によって形成される微細構造には残留物が付着する問題点もある。
【０００６】
本発明は、上記問題点に鑑みて提案されたもので、機械的手段あるいは化学的手段による接触をせず加工される表面に微細構造を形成することができる微細構造の製造方法及びその微細構造を提供することを目的とする。
【課題を解決するための手段】
【０００７】
前記目的を達成するために、本発明は、複数の官能基を有すると共に官能基当量が７０〜７００ｇ／ｍｏｌの光硬化性化合物を少なくとも一つ含む光硬化性層を基板に形成する形成工程と、前記光硬化性層の一部を遮蔽するように前記光硬化性層にパターンマスクを配置する配置工程と、前記パターンマスクを介して第一の光源を用いて前記光硬化性層を露光して、該光硬化性層における露光された第一の領域を硬化させると共に露光されていない第二の領域における未反応の前記光硬化性化合物が前記第一の領域へ拡散し、前記第一の領域が突出し前記第二の領域が凹むようになる第１の露光工程と、前記パターンマスクを除去する除去工程と、第二の光源を用いて前記パターンマスクが除去された前記光硬化性層の前記第一の領域および前記第二の領域を共に露光して、該光硬化性層において硬化されていない前記第二の領域を硬化させる第２の露光工程とを備え、前記第一の領域と前記第二の領域とは、それぞれの表面高度が異なり、微細構造のための表面粗さを付与するように形成される微細構造を提供する。
【発明の効果】
【０００８】
この構成によれば、機械的手段あるいは化学的手段による接触をせず加工される表面に微細構造を形成することができる微細構造の製造方法及びその微細構造を提供することができる。
【図面の簡単な説明】
【０００９】
【図１】本発明の好ましい実施形態に係る微細構造の製造方法の最初の工程を示す概略側面図である。
【図２】図１の微細構造の次の工程を示す製造方法の概略側面図である。
【図３】図２の微細構造の次の工程を示す製造方法の概略側面図である。
【図４】図３の微細構造の次の工程を示す製造方法の概略側面図である。
【図５】図４の微細構造の次の工程を示す製造方法の概略側面図である。
【発明を実施するための形態】
【００１０】
図１〜５に示すように、本発明の好ましい実施形態に係る微細構造の製造方法は、
（１）まず、図示しないが、基板２１にペーストを塗布しペースト層を形成する。該ペーストとしては、少なくとも一種の光硬化性化合物と溶媒を含むものを用いる工程；
（２）例えば加熱によりペースト層を乾燥させてベースト層に含まれた溶媒を除去し、基板２１に光硬化性層２２が形成される形成工程（図１参照）；
（３）光硬化性層２２の一部を遮蔽するように光硬化性層２２にパターンマスク３１を配置する配置工程；
（４）パターンマスク３１を介して第一の光源１１を用いて光硬化性層２２を露光して、該光硬化性層２２における第一の領域２２１を硬化させる第１の露光工程（即ち架橋）（図２、３参照）；
（５）パターンマスク３１を除去する除去工程（図４参照）；及び
（６）第二の光源１２を用いて光硬化性層２２を露光して、該光硬化性層２２において工程（４）で硬化されていない第二の領域２２２を硬化させる第２の露光工程（図４及び５参照）を有する。以上の工程を行うと、第一の領域２２１と第二の領域２２２とは、それぞれの表面高度が異なり、表面粗さ（Ｒｚ）を付与するように微細構造が形成される。
【００１１】
前記工程（１）において、基板２１にペーストを塗布しペースト層を形成する方法としては、これらに限定されるものではないが、例えばスピンコーティング法、バーコーティング法、ディップコーティング法、スロットダイコーティング法またはロールツーロールコーティング法を用いてもよい。
【００１２】
第１の露光工程において、パターンマスク３１を介して光硬化性層２２における第一の領域２２１が露光されるとき、光硬化性層２２における第一の領域２２１の未反応の光硬化性化合物の濃度が低くなる。そのため、光硬化性層２２における第二の領域２２２の未反応の光硬化性化合物の濃度が相対的に高くなる。物質には濃度の高いところから低いところへ拡散するという特性があるので、第二の領域２２２における未反応の光硬化性化合物は露光された第一の領域２２１へ拡散する。図３に示すように、第１の露光工程の後、光硬化性層２２は第一の領域２２１において突出すると共に、第二の領域２２２において凹むように凹凸状に形成される。
【００１３】
パターンマスク３１は、第一の光源１１からの光が透過できる一つもしくは複数の光透過領域と、第一の光源１１からの光を遮断、吸収または反射するための一つもしくは複数の光不透過領域とが設けられるものを用いればよく、パターンマスク３１を構成する材料は限定されない。
【００１４】
配置工程において、パターンマスク３１が光硬化性層２２の上に配置された例を示したが、基板２１の下に配置されてもよい。パターンマスク３１が基板２１の下に配置される場合、基板２１は光透過性を有するものでなければならず、即ち、基板２１の下から第１の光源１１を用いてパターンマスク３１を介して照射すると、基板２１を透過して光硬化性層２２を露光できるようになっている。また、光硬化性化合物は、複数の官能基を有することが好ましい。該複数の官能基は、光硬化性化合物であればよく、特に限定されるものではない。前記官能基の例として、アルケニル基とエポキシ基などが挙げられる。前記官能基がアルケニル基である場合、当該光硬化性化合物は、アクリル系化合物、ビニル基を含有するエーテル系化合物、スチレン系化合物、及びチオレン系化合物などとなるが、それらに限定されるのではない。
【００１５】
前記光硬化性化合物は、モノマーまたはオリゴマーであってもよく、もしくはそれらの組み合わせであってもよい。また、前記光硬化性化合物として、官能基当量が７０ｇ／ｍｏｌ以上であればよく、その分子量は特に限定されない。
【００１６】
前記光硬化性化合物の官能基当量は、該光硬化性化合物の分子量を官能基の数で割ることにより定義される。その光硬化性化合物の官能基当量が小さいほど、光硬化性層２２の硬化反応が活発化するので、第二の領域２２２における未反応の光硬化性化合物がより速く第一の領域２２１へ拡散する。前記光硬化性化合物の官能基当量は、好ましくは７０〜７００ｇ／ｍｏｌの範囲にあり、より好ましくは８０〜６００ｇ／ｍｏｌの範囲にあり、更に好ましくは８５〜４００ｇ／ｍｏｌの範囲にある。
【００１７】
微細構造の表面粗さ（Ｒｚ）は、第２の露光工程の後、プロービング方式の表面粗さ計（微細形状測定機、株式会社小坂研究所製、型番：ＥＴ４０００Ａ）を用いて求めた隣り合う硬化された第一領域２２１と第二領域２２２との表面高度の差（Ｈ）の十点平均値によって定義されるものである（図５参照）。本発明に係る微細構造の表面粗さ（Ｒｚ）は、所望の値になるよう光硬化性化合物の官能基当量と第一の光源１１の露光量とを要求に基づいて調整して得ることができる。微細構造の表面粗さ（Ｒｚ）は、好ましくは０．０５μｍ以上であり、より好ましくは０．１５μｍ〜８μｍの範囲にあり、更に好ましくは０．２μｍ〜７μｍの範囲にある。
【００１８】
なお、形成工程において、光硬化性層２２としては、好ましくは更に光開始剤を含有するもの（即ち前記ペースト層も光開始剤を含有する）を用いる。
ペーストに用いられる溶媒としては、光硬化性化合物と光開始剤を十分に溶解することができるものであればよく、例えばアルコール、ケトン、エステル、ハロゲン溶剤、炭化水素などを用いる。より具体的に、アセトン、アセトニトリル、クロロホルム、クロロフェノール、シクロヘキサン、シクロヘキサノン、シクロペンタノン、ジクロロメタン、酢酸ジエチル、炭酸ジメチル、エタノール、酢酸エチル、Ｎ，Ｎ−ジメチルアセトアミド、１，２−プロパンジオール、２−ヘキサノン、メタノール、酢酸メチル、酢酸ブチル、トルエン及びテトラヒドロフランなどが挙げられる。
【００１９】
光硬化性層２２即ちペーストに使用される光開始剤は、光硬化性化合物の光硬化性を促進するものであればよく、例えば、ビニルフェノン誘導体（vinyl phenone derivatives）、ベンゾフェノン誘導体、ミヒラーケトン、ベンザイン、ベンジル誘導体、ベンゾイン誘導体、ベンゾインメチルエーテル誘導体、α−アシルオキシエステル、チオキサントン誘導体及びアントラキノン誘導体の群から選択されたものを用いることができる。ペーストに使用される光開始剤の量は特に限定されないが、光硬化性化合物と光開始剤との全重量に基づいて０．０１ｗｔ％以上であることが好ましい。
【００２０】
第一の光源１１としては、ＵＶ光線、可視光線、電子ビームあるいはＸ線から選んで用いることができるが、ＵＶ光線はより好ましい。第一の光源１１の露光量は、特に限定されないが、露光量が多いほど、微細構造を良好に形成することができる。しかし、露光量が多いほど、エネルギー消費とコストが高くなる。一方、露光量が少ないと、光硬化性化合物の硬化に掛かる時間が長くなる。コストも作業時間も考慮に入れると、第一の光源１１の露光量は好ましくは７０ｍＪ／ｃｍ２以上であり、より好ましくは１００〜６５０ｍＪ／ｃｍ２以上である。更に、第二の光源１２としても、好ましくはＵＶ光線、可視光線、電子ビームあるいはＸ線から選んで用いることができるが、特にＵＶ光線はより好ましい。第二の光源１２の露光量は、特に限定されないが、光硬化性層２２（特に第二の領域２２２）を完全に硬化することができるものであればよい。また、第一の光源１１と第二の光源１２は、同じものであってもよく、異なるものであってもよい。
【００２１】
以下、好ましい実施例により、本発明を詳細に説明する。以下の実施例は、本発明の実施形態を説明するが、本発明の範囲は、それらの実施例に限られるものではない。
【００２２】
＜実施例１＞
８８ｇ／ｍｏｌの官能基当量を有するアクリル系光硬化性化合物（Pentaerythritol tetraacrylate、共栄社化学株式会社製、商品名：ＰＥ４Ａ）０．４ｇを、トルエン０．６ｇと光開始剤（米国Ｃｉｂａ社製、商品名：Ｉ−１８４）０．０２ｇとを混合して、固形分４０％であるペースト（１．０２ｇ）を得た。特記すると、光硬化性化合物であるＰＥ４Ａは、下記の化学式［化１］で表されるものである：
【００２３】
【化１】
0005539284.tif 000002
【００２４】
該ペーストをポリエステル系基板（日本Ｔｏｙｏｂｏ社製、商品名：Ａ４３００、５ｃｍ×５ｃｍ×１００μｍ）に滴下し、スピンコーティング法により回転数５００ｒｐｍ、４０秒の条件で該ペーストを該基板上に均一に塗布した。次に、ペーストが塗布された基板を、８０℃の温度に維持されたオーブンに３分間放置して溶媒（即ちトルエン）を除去してから、１００℃の温度に維持された他のオーブンに移して２分間の焼き戻し処理を施した。その後、該基板を室温に冷まして膜厚４．６５μｍである光硬化性層を該基板に形成した。パターンマスクはスペース幅が１１０μｍ、ライン幅が１１０μｍのものを用いて光硬化性層に配置する。窒素雰囲気においてＵＶ露光装置（米国Ｆｕｓｉｏｎ社製）によって第一のＵＶ光源（第一の光源）を６５０ｍＪ／ｃｍ２の露光量で光硬化性層を露光した。これにより、光硬化性層は露光された第一の領域においては硬化されて突出すると共に、露光されていない第二の領域においては硬化されずに凹むように凹凸状に形成される。パターンマスクが除去されると、窒素雰囲気にて更に４５０ｍＪ／ｃｍ２の第二のＵＶ光源（第二の光源）を用いて光硬化性層を露光した。第一の領域と第二の領域との表面高度が異なるように硬化されたことにより、微細構造が得られた。プロービング方式の表面粗さ計（微細形状測定機、株式会社小坂研究所製、型番：ＥＴ４０００Ａ）を用いて求めたその微細構造の表面粗さ（Ｒｚ）は、３．５６μｍである。
【００２５】
＜実施例２〜５と比較例１＞
実施例２〜５と比較例１では、それらの微細構造の製造工程と評価方法は、ほぼ前記実施例１と同様で、前記実施例１との相違点は、実施例２〜５と比較例１の光硬化層における光硬化性化合物の官能基当量が異なることにある。実施例２〜５に用いられた光硬化性化合物の官能基当量は、それぞれ９６．３ｇ／ｍｏｌ（ドイツＣｏｇｎｉｓ社製、型番：４６００）、９９．３ｇ／ｍｏｌ（米国Ｓａｒｔｏｍｅｒ社製、型番：ＳＲ４４４）、１３２ｇ／ｍｏｌ（ドイツＣｏｇｎｉｓ社製、型番：４１７２Ｆ）及び４００ｇ／ｍｏｌ（米国Ｓａｒｔｏｍｅｒ社製、型番：ＣＮ９００６）であった。比較例１に用いられた光硬化性化合物の官能基当量は、７５０ｇ／ｍｏｌ（台湾Ｄｏｕｂｌｅ  Ｂｏｎｄ社製、型番：ＤＯＵＢＬＥＭＥＲ（登録商標）  １７６−ＴＦ，アクリル系ポリマー）である。実施例２〜５と比較例１の微細構造の表面粗さ（Ｒｚ）の結果は、表１に示す。
【００２６】
光硬化性化合物である４６００、ＳＲ４４４、４１７２Ｆはそれぞれ下記の化学式化［２］、［化３］及び［化４］で表されるものである：
【００２７】
【化２】
0005539284.tif 000003
【００２８】
【化３】
0005539284.tif 000004
【００２９】
【化４】
0005539284.tif 000005
【００３０】
＜実施例６〜７と比較例２＞
実施例６〜７と比較例２では、それらの微細構造の製造工程と評価方法は、前記実施例１とほぼ同様で、前記実施例１との相違点は、実施例６〜７と比較例２に用いられた第一の光源１１の露光量が異なることにある。実施例６〜７と比較例２に用いられた第一の光源１１の露光量、微細構造の表面粗さ（Ｒｚ）は、表１に示す。
【００３１】
＜実施例８＞
実施例８では、その微細構造の製造工程と評価方法は、前記実施例３とほぼ同様で、前記実施例３との相違点は、（１）ペーストがスピンコーティング法により回転数８００ｒｐｍ、４０秒の条件で該基板上に均一に塗布されたことと、（２）光硬化性層が膜厚９．０１μｍであるように該基板に形成されたことにある。実施例８の微細構造の表面粗さ（Ｒｚ）の結果は、表１に示す。なお、光硬化性層の膜厚は主にスピンコーティング法における回転速度によって制御される。
【００３２】
＜実施例９＞
実施例９では、その微細構造の製造工程と評価方法は、前記実施例３とほぼ同様で、前記実施例３との相違点は、（１）ペーストがスピンコーティング法により回転数５００ｒｐｍ、３０秒の条件で該基板上に均一に塗布されたことと、（２）光硬化性層が膜厚５．２μｍであるように該基板に形成されたことにある。実施例９の微細構造の表面粗さ（Ｒｚ）の結果は、表１に示す。
＜実施例１０＞
実施例１０では、その微細構造の製造工程と評価方法は、前記実施例１とほぼ同様で、前記実施例１との相違点は、（１）ペーストがスピンコーティング法により回転数５００ｒｐｍ、３０秒の条件で該基板上に均一に塗布されたことと、（２）光硬化性層が膜厚５．３μｍであるように該基板に形成されたことにある。実施例１０の微細構造の表面粗さ（Ｒｚ）の結果は、表１に示す。
【００３３】
【表１】
0005539284.tif 000006
＊当量は、光硬化層における光硬化性化合物の官能基当量（ｇ／ｍｏｌ）を指す。
＊膜厚は、硬化されていない光硬化層の膜厚を指す。
＊第一の露光量は、第一の光源の露光量を指す。
＊第二の露光量は、第二の光源の露光量を指す。
【００３４】
表１から、第一の光源１１と第二の光源１２の露光量が同じであり且つ硬化されていない光硬化層の膜厚もほぼ同様である場合（実施例２〜５と比較例１）、光硬化層における光硬化性化合物の官能基当量が小さいほど、表面粗さ（Ｒｚ）の値が大きくなることが分かる。また、光硬化性化合物の官能基当量が７００ｇ／ｍｏｌ（比較例１参照）以上のとき、微細構造の表面粗さ（Ｒｚ）が０．０５μｍより小さくなる。表面粗さ（Ｒｚ）の値がこのように小さくなったことは、第一の光源の照射において光硬化性層２２の第二の領域２２２から第一の領域２２１への光硬化性化合物の拡散が不十分であったからである。
【００３５】
また、表１から、第二の光源１２の露光量が同じであり、光硬化層２２における光硬化性化合物の官能基当量も同じで且つ硬化されていない光硬化層の膜厚もほぼ同様である場合（実施例１、６と７及び比較例２）、第一の光源１１の露光量が多いほど、表面粗さ（Ｒｚ）の値がより大きくなることが分かる。また、第一の光源１１の露光量が７０ｍＪ／ｃｍ２以下である場合（比較例２）、そうでない場合と比べて、第一の領域２２１が比較的遅い速度で硬化されるので、第二の領域２２２における未反応の光硬化性化合物が比較的遅い速度で第一の領域２２１へ拡散する。したがって、微細構造の表面粗さ（Ｒｚ）が０．０５μｍより小さくなる。
【００３６】
表１における実施例１と１０の結果、及び３、８、９の結果をそれぞれ比較すると、同じ第一の光源１１と第二の光源１２の露光量と、同じ光硬化性層２２における光硬化性化合物の官能基当量の条件では、硬化されていない光硬化性層の膜厚が大きいほどＲｚの値も大きいことが分かる。
【００３７】
以上のように、光硬化性層２２における光硬化性化合物の官能基当量と、第一の光源１１の露光量とを適当に設定することにより、所望の微細構造のＲｚの値を得ることができる。
【００３８】
更に、光硬化性化合物の官能基当量及び第一の光源１１と第二の光源１２の露光量が本発明により示された所定の範囲内であれば、微細構造のＲｚの値は光硬化層の膜厚を調整することにより制御できる。つまり、光硬化層の膜厚を増やせば、Ｒｚの値も増やすことができる。なぜならば光硬化層の膜厚が増大すれば、更に多くの硬化されていない光硬化性化合物が領域２２１（図３）へと拡散し、表面突出を形成するからである。
【００３９】
以上、本発明の好ましい実施形態を説明したが、本発明はそれに限定されるものではなく、その要旨を逸脱しない範囲で種々変更可能であることはいうまでもない。
【産業上の利用可能性】
【００４０】
本発明による微細構造の製造方法は、特に機械的手段あるいは化学的手段による接触をせず加工される表面に微細構造を形成することができるので、従来技術のような環境汚染をきたす虞れや残留物の付着などの問題点を解消することができる。
【符号の説明】
【００４１】
２１…基板
２２…光硬化性層
２２１…第一の領域
２２２…第二の領域
３１…パターンマスク
【図１】
0005539284.tif 000007
【図２】
0005539284.tif 000008
【図３】
0005539284.tif 000009
【図４】
0005539284.tif 000010
【図５】
0005539284.tif 000011